НОВАЯ МОЛЕКУЛЯРНО-СИТОВАЯ КОМПОЗИЦИЯ ЕММ-12, СПОСОБЫ ЕЕ ПОЛУЧЕНИЯ И ПРИМЕНЕНИЯ

1. Молекулярное сито, которое в свежеприготовленной и прокаленной формах имеет рентгенограмму, включающую пики, соответствующие дифракционным максимумам в диапазоне от 14,17 до 12,57 Å, дифракционным максимумам в диапазоне от 12,1 до 12,56 Å, неразрешенное рассеивание в интервале от примерно 8,85 до 11,05 Å или не содержащую максимумов область между пиками, соответствующими дифракционным максимумам в диапазоне от 10,14 до 12,0 Å и дифракционным максимумам в диапазоне от 8,66 до 10,13 Å; причем измеренная интенсивность, для которой сделана поправка на уровень фона, в точке с наименьшим значением составляет не менее 50% от значения интенсивности, соответствующей аналогичному межплоскостному расстоянию на линии, соединяющей максимумы в диапазоне от 10,14 до 12,0 Å и в диапазоне от 8,66 до 10,13 Å.
2. Молекулярное сито по п.1, которое в свежеприготовленной и прокаленной формах имеет рентгенограмму, дополнительно включающую пики при 3,57±0,07 и 3,42±0,07 Å.
3. Молекулярное сито по п.2, которое в свежеприготовленной и прокаленной формах имеет рентгенограмму, дополнительно включающую пик при 6,9±0,15 Å.
4. Молекулярное сито по п.1, которое имеет состав, включающий следующее молярное отношение:
2
3
2
XO:(n)YO,
в котором Х является трехвалентным атомом элемента, представляющего собой, по меньшей мере, один из следующих атомов: алюминий, бор, железо и галлий; Y является четырехвалентным атомом элемента, представляющего собой, по меньшей мере, один из следующих атомов: кремний, германий; и n составляет, по меньшей мере, 10.
2
5. Молекулярное сито по п.4, которое в свежеприготовленной форме, на безводной основе и в отношении количества молей оксида на n моль YO, имеет следующую формулу:
2
2
3
2
(0,005-1)MO:(1-4)R:XO:nYO,
в которой М представляет собой щелочной или щелочноземельный металл, R представляет собой органический остаток.
6. Молекулярное сито по п.4, в котором указанное n составляет от 10 до 150.
7. Молекулярное сито по п.5, в котором указанное n составляет от 10 до 150.
8. Молекулярное сито по п.4, в котором указанное n составляет от 10 до 50.
9. Молекулярное сито по п.5, в котором указанное n составляет от 10 до 50.
10. Молекулярное сито по п.4, в котором Х представляет собой алюминий, a Y представляет собой кремний.
11. Молекулярное сито по п.6, в котором Х представляет собой алюминий, а Y представляет собой кремний.
12. Молекулярное сито по п.8, в котором Х представляет собой алюминий, а Y представляет собой кремний.
13. Молекулярное сито по п.1, адсорбционная емкость которого в отношении триметилпиридина составляет, по меньшей мере, 150 мкмоль/г.
14. Молекулярное сито по п.1, адсорбционная емкость которого в отношении триметилпиридина составляет, по меньшей мере, 250 мкмоль/г.
15. Способ получения свежеприготовленного кристаллического молекулярного сита EMM-12, включающий следующие стадии:
(а) обеспечение смеси, включающей композицию на основе семейства ЕММ-10-Р и кислотную композицию;
(б) обработка смеси при определенных условиях с получением продукта, включающего свежеприготовленный EMM-12; и
(в) выделение обработанного кислотой кристаллического молекулярного сита,
причем указанная композиция семейства ЕММ-10-Р включает ЕММ-10-Р, указанная кислотная композиция включает водный раствор 1N азотной кислоты, указанный темплат включает диэтоксидиметилсилан, указанные условия обработки включают температуру, составляющую от 90 до 170°С, и продолжительность обработки, составляющую от 1 до 24 ч.
16. Способ по п.15, в котором указанная смесь на стадии (а) дополнительно включает темплат.
17. Способ получения прокаленного кристаллического молекулярного сита EMM-12, включающий стадию прокаливания указанного свежеприготовленного молекулярного сита EMM-12 по п.15 при условиях прокаливания.
18. Способ превращения углеводородов, включающий стадию контактирования углеводородного сырья с указанным кристаллическим молекулярным ситом EMM-12 по п.1 при условиях превращения углеводородов.